(57)【要約】  電極の調製方法と、関連した部品、システムおよび方法とを開示する。
2009501448.tif 000002
【特許請求の範囲】
【請求項１】
光電池を支持する第１の層とダイを接触させ、光電池を第２の層へ転写させる接触工程を含む方法。
【請求項２】
約１００℃以上までダイを加熱する工程を含む請求項１に記載の方法。
【請求項３】
約３００℃以上までダイを加熱する工程を含む請求項１に記載の方法。
【請求項４】
接触工程は、ダイに約０．６８９ＭＰａ（約１００ｐｓｉ）以上の圧力を加える工程を含む請求項１に記載の方法。
【請求項５】
接触工程は、ダイに約６．８９５ＭＰａ（約１，０００ｐｓｉ）以上の圧力を加える工程を含む請求項１に記載の方法。
【請求項６】
接触工程は、ダイに約３４．４７ＭＰａ（約５，０００ｐｓｉ）以上の圧力を加える工程を含む請求項１に記載の方法。
【請求項７】
１つの光電池と第１の層との間に放出層を配置する工程を含む請求項１に記載の方法。
【請求項８】
放出層はポリエステルまたはポリエチレンを含む請求項７に記載の方法。
【請求項９】
光電池は接触層と第１の層との間に配置される請求項１に記載の方法。
【請求項１０】
接触層は接着剤を含む請求項９に記載の方法。
【請求項１１】
接着剤は、エポキシ樹脂、ポリウレタン、尿素樹脂、スチレンアクリロニトリル共重合体、ポリエチレン系ポリマーまたはポリプロピレン系ポリマーを含む請求項９に記載の方法。
【請求項１２】
光電池は光活性材料を含む請求項１に記載の方法。
【請求項１３】
光活性材料は電子供与性材料および電子受容性材料を含む請求項１２に記載の方法。
【請求項１４】
電子受容性材料は、フラーレン、無機ナノ粒子、オキサジアゾール、ディスコティック液晶、カーボンナノロッド、無機ナノロッド、ＣＮ基含有ポリマー、ＣＦ３基含有ポリマーおよびそれらの組み合わせから選択された材料を含む請求項１３に記載の方法。
【請求項１５】
電子供与性材料は、ディスコティック液晶、ポリチオフェン、ポリフェニレン、ポリフェニルビニレン、ポリシラン、ポリチエニルビニレンおよびポリイソチアナフタレンから選択された材料を含む請求項１３に記載の方法。
【請求項１６】
光活性材料は相互接続した感光性ナノ粒子材料を含む請求項１２に記載の方法。
【請求項１７】
相互接続した感光性ナノ粒子材料は、セレン化物、硫化物、テルル化物、チタン酸化物、タングステン酸化物、亜鉛酸化物、ジルコニウム酸化物およびそれらの組み合わせから選択された材料を含む請求項１６に記載の方法。
【請求項１８】
光活性材料はアモルファスシリコンまたはＣＩＧＳを含む請求項１２に記載の方法。
【請求項１９】
ダイは、少なくとも一部が湾曲しているダイ上の表面で、第１の層と接触する請求項１に記載の方法。
【請求項２０】
第２の層は、少なくとも一部が湾曲している第２の層上の表面で、光電池を受容する請求項１に記載の方法。
【請求項２１】
第１の層または第２の層はフレキシブル基板を含む請求項１に記載の方法。
【請求項２２】
第１の層または第２の層は、ポリエチレンテレフタレート、ポリイミド、ポリエチレンナフタレート、炭化水素ポリマー、セルロースポリマー、ポリカーボネート、ポリアミド、ポリエーテル、ポリエーテルケトンおよびそれらの組み合わせから選択されたポリマーを含む請求項２１に記載の方法。
【請求項２３】
圧着加工を用いて光電池を形成する形成工程を含む方法。
【請求項２４】
形成工程は、光電池を支持する第１の層とダイを接触させ、光電池を第２の層へ転写させる接触工程を含む請求項２３に記載の方法。
【請求項２５】
約１００℃以上までダイを加熱する工程を含む請求項２４に記載の方法。
【請求項２６】
接触工程は、ダイに約０．６８９ＭＰａ（約１００ｐｓｉ）以上の圧力を加える工程を含む請求項２４に記載の方法。
【発明の詳細な説明】
【技術分野】
【０００１】
本開示は、光電池の調製方法と、関連した部品、システムおよび方法とに関する。
【背景技術】
【０００２】
光電池は、光形態のエネルギーを電気形態のエネルギーへ変換するために一般に用いられる。典型的な光電池は、２つの電極の間に配置された光活性材料を備える。一般に、光は一方または両方の電極を通過して、光活性材料と相互作用し、太陽エネルギーが電気エネルギーに変換される。
【発明を実施するための最良の形態】
【０００３】
一態様では、本発明は、光電池を支持する第１の層とダイを接触させ、光電池を第２の層へ転写させる工程を含む方法を特徴とする。
別の態様では、本発明は、圧着加工を用いて光電池を形成する工程を含む方法を特徴とする。
【０００４】
実施形態には、次の態様のうちの１つ以上が含まれてよい。
方法は、約１００℃以上（例えば、約１５０℃以上、約２００℃以上、約２５０℃以上または約３００℃以上）までダイを加熱する工程を、さらに含んでよい。
【０００５】
接触させる工程は、ダイに約０．６８９ＭＰａ（約１００ｐｓｉ）以上（例えば、約６．８９５ＭＰａ（約１，０００ｐｓｉ）以上または約３４．４７ＭＰａ（約５，０００ｐｓｉ）以上）の圧力を加える工程を含んでよい。
【０００６】
方法は、光電池と第１の層との間に放出層を配置する工程を、さらに含んでよい。一部の実施形態では、放出層はポリエステル（例えば、脂肪族ポリエステル）またはポリエチレン（例えば、低分子量ポリエチレン）を含む。
【０００７】
光電池は接触層と第１の層との間に配置可能である。一部の実施形態では、接触層は接着剤（例えば、エポキシ樹脂、ポリウレタン、尿素樹脂、スチレンアクリロニトリル共重合体、ポリエチレン系ポリマーまたはポリプロピレン系ポリマー）を含んでよい。
【０００８】
光電池は光活性材料を含んでよい。一実施形態では、光活性材料は電子供与性材料および電子受容性材料を含んでよい。一部の実施形態では、光活性材料は相互接続した感光性ナノ粒子材料を含んでよい。一部の実施形態では、光活性材料はアモルファスシリコンまたは銅インジウムガリウムセレン化物（ＣｕＩｎＧａＳｅ２；ＣＩＧＳ）を含む。
【０００９】
電子受容性材料は、フラーレン、無機ナノ粒子、オキサジアゾール、ディスコティック液晶、カーボンナノロッド、無機ナノロッド、ＣＮ基含有ポリマー、ＣＦ３基含有ポリマーおよびそれらの組み合わせから選択された材料を含んでよい。
【００１０】
電子供与性材料は、ディスコティック液晶、ポリチオフェン、ポリフェニレン、ポリフェニルビニレン、ポリシラン、ポリチエニルビニレン、ポリイソチアナフタレンおよびそれらの組み合わせから選択された材料を含んでよい。
【００１１】
相互接続した感光性ナノ粒子材料は、セレン化物、硫化物、テルル化物、チタン酸化物、タングステン酸化物、亜鉛酸化物、ジルコニウム酸化物およびそれらの組み合わせから選択された材料を含んでよい。
【００１２】
ダイは、少なくとも一部が湾曲しているダイ上の表面で、第１の層と接触してよい。
第２の層は、少なくとも一部が湾曲している第２の層上の表面で、光電池を受容してよい。
【００１３】
第１の層または第２の層はフレキシブル基板を含んでよい。一部の実施形態では、第１の層または第２の層は、ポリエチレンテレフタレート、ポリイミド、ポリエチレンナフタレート、炭化水素ポリマー、セルロースポリマー、ポリカーボネート、ポリアミド、ポリエーテル、ポリエーテルケトンおよびそれらの組み合わせから選択されたポリマーを含んでよい。
【００１４】
他の特徴および利点は、明細書、図面および特許請求の範囲から明らかとなる。
様々な図面において、同様の参照符号は同様の要素を示す。
一般に、本開示は光電モジュールまたは光電池の転写方法に関する。
【００１５】
一部の実施形態では、次の圧着加工法によって、１つ以上の光電池を含む光電モジュールを層へ転写することが可能である。ダイ（例えば、熱圧着ダイ）の表面（例えば、湾曲面）を第１の層（例えば、フレキシブル基板）の背面と接触させる。第１の層の前面を、光電モジュールでコーティングする。次いで、第１の層の前面を、受容層として作用する第２の層と接触させる。ダイへ圧力が加えられると、第１の層の前面上の光電モジュールは第２の層へ転写されて付着する。ダイに加えられる圧力は、約０．６８９ＭＰａ（約１００ｐｓｉ）以上（例えば、約６．８９５ＭＰａ（約１，０００ｐｓｉ）以上、約３４．４７ＭＰａ（約５，０００ｐｓｉ）以上）である。一部の実施形態では、ダイが第１の層の背面と接触する前に、第１の層の前面を第２の層と接触させる。これらの実施形態では、第１の層から分離する前に光電モジュールを第２の層に付着させることが可能である。
【００１６】
一部の実施形態では、第１の層の前面から第２の層へ光電モジュールを転写するように、ダイを適温（例えば、約１００℃以上、約１５０℃以上、約２００℃以上、約２５０℃以上または約３００℃以上）まで加熱する。
【００１７】
一部の実施形態では、光電モジュールの放出を補助するように、光電モジュールと第１の層との間に放出層が設けられてよい。放出層は圧着処理中にダイの温度以下で軟化または溶融する材料を含んでよい。そのような材料の例には、ワックスまたは低融点のポリマー（例えば、脂肪族ポリエステルまたは低分子量ポリエチレン）が含まれる。放出層の厚さは、約０．１μｍ以上（約０．５μｍ以上、約１．０μｍ以上）または約５０μｍ以下（約１０μｍ以下、約５μｍ以下）であってよい。一部の実施形態では、放出層は圧着処理中に軟化または溶融し、第１の層から光電モジュールが分離する。放出層の頂部、底部または頂部と底部との間の適所にて、光電モジュールを分離することが可能である。
【００１８】
一部の実施形態では、光電モジュールは第１の層上の接触層と放出層との間に配置されてよい。接触層の厚さは、約０．１μｍ以上（約０．５μｍ以上、約１．０μｍ以上）または約５０μｍ以下（約１０μｍ以下、約５μｍ以下）であってよい。接触層は接着剤を含んでよい。一般に、接触層には、光電モジュールを定位置に保持することが可能な任意の接着剤が用いられてよい。一部の実施形態では、接着剤は感熱性接着剤、すなわち、一定の活性化温度（例えば、１５０℃以下、１００℃以下、５０℃以下）に加熱されると接着性となる材料）である。好適には、活性化温度は、圧着処理中に用いられるダイの温度以下である。感熱性接着剤の例には、エポキシ樹脂、ポリウレタン、尿素樹脂、スチレンアクリロニトリル共重合体、ポリエチレン系ポリマーまたはポリプロピレン系ポリマーが含まれる。理論に拘束されることなく、接触層は光電モジュールを第２の層へ付着させることが可能であると考えられる。例えば、ダイが圧着処理中に加熱されるとき、接触層に
の感熱性接着剤は粘着性となり、光電モジュールを第２の層へ付着させる。一部の実施形態では、接着剤にはフッ素化接着剤が含まれてよい。また、接着剤は用いられる厚さで透明な材料から形成されてもよく、導電性接着剤を含んでもよい。
【００１９】
一部の実施形態では、光電モジュールは、有機光電池、色素増感太陽電池（ＤＳＳＣ）、アモルファスシリコン太陽電池、ＣＩＧＳ太陽電池およびタンデム型電池のうちの１つ以上など、１つ以上の光電池を含んでよい。
【００２０】
図１は、ダイ１００を用いることによって平坦基板１１０から基板１５０の平坦な受容面１５１へ光電モジュール１３０を転写する、熱圧着処理の概略図である。図１に示すように、光電モジュール１３０は放出層１２０と接触層１４０との間に配置される。熱圧着処理中、ダイ１００を適温（例えば、約１００℃以上）まで加熱し、基板１１０と接触させる。放出層１２０および接触層１４０が軟化または溶融した後、ダイ１００に圧力（例えば、約０．６８９ＭＰａ（約１００ｐｓｉ）以上）を加え、接触層１４０が基板１５０に付着するように、接触層１４０を受容面１５１と接触させる。次いで、ダイ１００を除去するとき、放出層１２０にて光電モジュール１３０を基板１１０から分離することが可能である。図２には、接触層１４０を通じて基板１５０へ付着された光電モジュール１３０の断面図を示す。図３には、基板１１０，１５０の両方が湾曲面を有する以外は図１に示したものと同様である処理を示す。図４には、接触層１４０を通じて基板１５０へ付着され、湾曲した受容面１５１に適合した光電モジュール１３０の断面図を示す。
【００２１】
一部の実施形態では、上述の方法は、ロールツーロールプロセスまたはウェブプロセスなど、連続的な製造工程において用いられてよい。ロールツーロール法の例は、例えば、米国特許出願公開第２００５−０２６３１７９号明細書に記載されている。
【００２２】
一部の実施形態では、上述の方法を用いて、１つの基板から別の基板へ有機光電池を転写することが可能である。図５には、有機光電池２００の断面図を示す。有機光電池２００は、透明基板２１０、メッシュカソード２２０、ホールキャリア層２３０、光活性層（電子受容性材料および電子供与性材料を含有する）２４０、ホールブロック層２５０、アノード２６０、および基板２７０を備える。
【００２３】
図６，７は、それぞれメッシュ電極の正面図、断面図を示す。図６，７に示すように、メッシュカソード２２０は中実領域２２２および開放領域２２４を備える。一般に、開放領域２２４を介して光が通過し、中実領域２２２を介して電子が伝導することがメッシュカソード２２０によって可能となるように、中実領域２２２は導電性材料から形成される。
【００２４】
メッシュカソード２２０において開放領域２２４が占める領域（メッシュカソード２２０の開放面積）は、所望の通りに選択可能である。一般に、メッシュカソード２２０の開放面積は、メッシュカソード２２０の全面積のうちの約１０％以上（例えば、約２０％以上、約３０％以上、約４０％以上、約５０％以上、約６０％以上、約７０％以上、約８０％以上）、約９９％以下（例えば、約９５％以下、約９０％以下、約８５％以下）またはその両方である。
【００２５】
様々な手法によってメッシュカソード２２０を調製することが可能である。一部の実施形態では、上述のように、メッシュ電極を層（例えば、基板）の上に圧着加工することが可能である。一部の実施形態では、メッシュカソード２２０は、中実領域２２２を形成する材料のワイヤを織ることにより形成される、メッシュ織物である。例えば、平織り、畳織り（Ｄｕｔｃｈ  ｗｅａｖｅ）、綾織り（ｔｗｉｌｌ  ｗｅａｖｅ）、綾畳織り、またはそれらの組み合わせを用いて、ワイヤを織ることが可能である。一定の実施形態では、
メッシュカソード２２０は溶接されたワイヤメッシュから形成される。一部の実施形態では、メッシュカソード２２０はエキスパンドメッシュ形体である。例えば、材料（例えば、金属などの導電性材料）のシートから開放領域２２４を取除き（例えば、レーザ除去、化学的エッチング、穿孔によって）、続いてシートを伸展する（例えば、シートを２次元に伸展する）ことによって、金属エキスパンドメッシュを調製することが可能である。一定の実施形態では、メッシュカソード２２０は、開放領域２２４を取除くこと（例えば、レーザ除去、化学的エッチング、穿孔によって）によって形成される金属シートであり、続くシートの伸展は行わない。
【００２６】
一定の実施形態では、中実領域２２２は完全に導電性材料から形成される（例えば、中実領域２２２は、ほぼ一様な導電性材料から形成される）。中実領域２２２に用いることの可能な導電性材料の例には、導電性金属、導電性合金、および導電性ポリマーが含まれる。代表的な導電性金属には、金、銀、銅、アルミニウム、ニッケル、パラジウム、白金およびチタンが含まれる。代表的な導電性合金には、ステンレス鋼（例えば、３３２ステンレス鋼、３１６ステンレス鋼）、金の合金、銀の合金、銅の合金、アルミニウム合金、ニッケル合金、パラジウム合金、白金の合金、およびチタン合金が含まれる。代表的な導電性ポリマーには、ポリチオフェン（例えば、ポリ（３，４−エチレンジオキシチオフェン（ＰＥＤＯＴ））、ポリアニリン（例えば、ドープしたポリアニリン）、ポリピロール（例えば、ドープしたポリピロール）が含まれる。一部の実施形態では、導電性材料の組み合わせが用いられる。一部の実施形態では、中実領域２２２の抵抗は約３オーム／平方未満であってよい。
【００２７】
図８に示すように、一部の実施形態では、中実領域２２２は、異なる材料３０４でコーティング（例えば、メタライゼーションを用いて、蒸着を用いて）された材料３０２から形成される。一般に、材料３０２は任意の所望の材料（例えば、電気絶縁材料、導電性材料または半導体材料）から形成されてよく、材料３０４は導電性材料である。材料３０２を形成可能な電気絶縁材料の例には、織布、光ファイバ材料、ポリマー性材料（例えば、ナイロン）および天然材料（例えば、亜麻、木綿、羊毛、絹）が含まれる。材料３０２を形成可能な導電性材料の例には、上述の導電性材料が含まれる。材料３０２を形成可能な半導体材料の例には、インジウムスズ酸化物、フッ素化スズ酸化物、スズ酸化物および亜鉛酸化物が含まれる。一部の実施形態では、材料３０２は繊維形状であり、材料３０４は材料３０２上へコーティングされた導電性材料である。一定の実施形態では、材料３０２はメッシュ形状（上述を参照）であり、メッシュへと形成された後、材料３０４でコーティングされる。一例では、材料３０２は金属エキスパンドメッシュであってよく、材料３０４はその金属エキスパンドメッシュへコーティングされたＰＥＤＯＴであってよい。
【００２８】
一般に、メッシュカソード２２０の最大厚さ（すなわち、基板２１０がメッシュカソード２２０と接触している表面に対しほぼ垂直な方向へのメッシュカソード２２０の最大厚さ）は、ホールキャリア層２３０の全厚さ未満である。典型的には、メッシュカソード２２０の最大厚さは、０．１μｍ以上（例えば、約０．２μｍ以上、約０．３μｍ以上、約０．４μｍ以上、約０．５μｍ以上、約０．６μｍ以上、約０．７μｍ以上、約０．８μｍ以上、約０．９μｍ以上、約１μｍ以上）、約１０μｍ以下（例えば、約９μｍ以下、約８μｍ以下、約７μｍ以下、約６μｍ以下、約５μｍ以下、約４μｍ以下、約３μｍ以下、約２μｍ以下）、またはその両方である。
【００２９】
図６には長方形の形状を有するように示したが、一般に、開放領域２２４を任意の所望の形状（例えば、正方形、円形、半円形、三角形、菱形、楕円形、台形、不定形）とすることが可能である。一部の実施形態では、メッシュカソード２２０の異なる開放領域２２４の形状は異なってよい。
【００３０】
図７には正方形の断面形状を有するように示したが、一般に、中実領域２２２を任意の所望の形状（例えば、長方形、円形、半円形、三角形、菱形、楕円形、台形、不定形など）とすることが可能である。一部の実施形態では、メッシュカソード２２０の異なる中実領域２２２の形状は異なってよい。中実領域２２２の断面が円形である実施形態では、断面の直径は約５μｍ〜約２００μｍの範囲であってよい。中実領域２２２の断面が台形である実施形態では、断面の高さは約０．１μｍ〜約５μｍの範囲であってよく、断面の幅は約５μｍ〜約２００μｍの範囲であってよい。
【００３１】
一部の実施形態では、メッシュカソード２２０は可撓性（例えば、連続的なロールツーロール製造プロセスを用いて光電池２００に組込まれるのに充分に柔軟）である。一定の実施形態では、メッシュカソード２２０は半剛性または不撓性である。一部の実施形態では、メッシュカソード２２０の異なる領域は、可撓性、半剛性、または不撓性であってよい（例えば、１つ以上の可撓性領域および異なる１つ以上の半剛性領域、１つ以上の可撓性領域および異なる１つ以上の不撓性領域）。
【００３２】
一般に、メッシュ電極２２０を基板２１０に配置することが可能である。一部の実施形態では、メッシュ電極２２０を基板２１０に部分的に埋め込むことが可能である。
基板２１０は一般に透明材料から形成される。本明細書では、光電池２００において用いられる厚さにて、光電池の動作中に用いられる波長または波長範囲の入射光のうちの約６０％以上（例えば、約７０％以上、約７５％以上、約８０％以上、約８５％以上、約９０％以上、約９５％以上）を透過させる材料を、透明材料と呼ぶ。基板２１０を形成可能な代表的な材料には、ポリエチレンテレフタレート、ポリイミド、ポリエチレンナフタレート、炭化水素ポリマー、セルロースポリマー、ポリカーボネート、ポリアミド、ポリエーテル、ポリエーテルケトンおよびそれらの組み合わせが含まれる。一定の実施形態では、ポリマーはフッ素化ポリマーであってよい。一部の実施形態では、ポリマー材料の組み合わせを用いる。一定の実施形態では、基板２１０の異なる領域は、異なる材料から形成されてよい。
【００３３】
一般に、基板２１０は、可撓性、半剛性または剛性（例えば、ガラスなど）であることが可能である。一部の実施形態では、基板２１０の曲げ弾性率は約５，０００ＭＰａ未満（例えば、約２，５００ＭＰａ未満または約１，０００ＭＰａ未満）である。一定の実施形態では、基板２１０の異なる領域は、可撓性、半剛性または不撓性であってよい（例えば、１つ以上の可撓性領域および異なる１つ以上の半剛性領域、１つ以上の可撓性領域および異なる１つ以上の不撓性領域）。
【００３４】
典型的には、基板２１０の厚さは、約１μｍ以上（例えば、約５μｍ以上、約１０μｍ以上）、約１，０００μｍ以下（例えば、約５００μｍ以下、約３００μｍ以下、約２００μｍ以下、約１００μｍ以下、約５０μｍ以下）、またはその両方である。
【００３５】
一般に、基板２１０は有色または無色であってよい。一部の実施形態では、基板２１０のうちの１つ以上の部分は有色であり、基板２１０のうちの異なる１つ以上の部分は無色である。
【００３６】
基板２１０は、１つの平坦面（例えば、光の衝突面）を備えてもよく、２つの平坦面（例えば、光の衝突面および対向面）を備えてもよく、あるいは平坦面を備えなくてもよい。基板２１０非平坦面は、例えば、湾曲面または段を有する面であってよい。一部の実施形態では、基板２１０の非平坦面はパターンを形成されている（例えば、フレネルレンズ、レンチキュラーレンズまたはレンチキュラープリズムを形成するようなパターンの形成された段を備える）。
【００３７】
ホールキャリア層２３０は、一般に、光電池２００に用いられる厚さにて、メッシュカソード２２０へホールを輸送するとともに、メッシュカソード２２０への電子の輸送をほぼ阻止する材料から形成される。ホールキャリア層２３０を形成可能な材料の例には、ポリチオフェン（例えば、ＰＥＤＯＴ）、ポリアニリン、ポリビニルカルバゾール、ポリフェニレン、ポリフェニルビニレン、ポリシラン、ポリチエニレンビニレン、ポリイソチアナフタレンが含まれる。一部の実施形態では、ホールキャリア層２３０はホールキャリア材料の組み合わせを含んでよい。
【００３８】
一般に、ホールキャリア層２３０の上面（すなわち、ホールキャリア層２３０が活性層２４０と接触している表面）と、基板２１０の上面（すなわち、基板２１０がメッシュ電極２２０と接触している表面）との間の距離を、所望の通りに変更することが可能である。典型的には、ホールキャリア層２３０の上面とメッシュカソード２２０の上面との間の距離は、０．０１μｍ以上（例えば、約０．０５μｍ以上、約０．１μｍ以上、約０．２μｍ以上、約０．３μｍ以上、約０．５μｍ以上）、約５μｍ以下（例えば、約３μｍ以下、約２μｍ以下、約１μｍ以下）、またはその両方である。一部の実施形態では、ホールキャリア層２３０の上面とメッシュカソード２２０の上面との間の距離は、約０．０１μｍ〜約０．５μｍである。
【００３９】
活性層２４０は、一般に電子受容性材料と電子供与性材料とを含有する。
電子受容性材料の例には、フラーレン、オキサジアゾール、カーボンナノロッド、ディスコティック液晶、無機ナノ粒子（例えば、亜鉛酸化物、タングステン酸化物、インジウム燐化物、カドミウムセレン化物および鉛硫化物のうちの１つ以上から形成されるナノ粒子）、無機ナノロッド（例えば、亜鉛酸化物、タングステン酸化物、インジウム燐化物、カドミウムセレン化物および鉛硫化物のうちの１つ以上から形成されるナノロッド）、または電子を受容可能な部位もしくは安定なアニオンを形成可能な部位を含むポリマー（例えば、ＣＮ基含有ポリマー、ＣＦ３基含有ポリマーなど）から形成される材料が含まれる。一部の実施形態では、電子受容性材料は置換フラーレン（例えば、Ｃ６１フェニル酪酸メチルエステル、すなわち、ＰＣＢＭなど）である。一部の実施形態では、活性層２４０は電子受容性材料の組み合わせを含んでよい。
【００４０】
電子供与性材料の例には、ディスコティック液晶、ポリチオフェン、ポリフェニレン、ポリフェニルビニレン、ポリシラン、ポリチエニルビニレン、ポリイソチアナフタレンおよびそれらの組み合わせが含まれる。一部の実施形態では、電子供与性材料はポリ（３−ヘキシルチオフェン）である。一定の実施形態では、活性層２４０は電子供与性材料の組み合わせを含んでよい。
【００４１】
一般に、活性層２４０は、衝突する光子を吸収して対応する電子およびホールを形成する際に比較的効率的であるように充分に厚く、このホールおよび電子をそれぞれ層２３０，２５０へ輸送する際に比較的効率的であるように充分に薄い。一定の実施形態では、層２４０の厚さは、０．０５μｍ以上（例えば、約０．１μｍ以上、約０．２μｍ以上、約０．３μｍ以上）、約１μｍ以下（例えば、約０．５μｍ以下、約０．４μｍ以下）、またはその両方である。一部の実施形態では、層２４０の厚さは、約０．１μｍ〜約０．２μｍである。
【００４２】
ホールブロック層２５０は、一般に、光電池２００に用いる厚さにて、アノード２６０へ電子を輸送するとともに、アノード２６０へのホールの輸送をほぼ阻止する材料から形成される。ホールブロック層２５０を形成可能な材料の例には、ＬｉＦおよび金属酸化物（例えば、亜鉛酸化物、チタン酸化物）が含まれる。
【００４３】
典型的には、ホールブロック層２５０の厚さは、０．０２μｍ以上（例えば、約０．０
３μｍ以上、約０．０４μｍ以上、約０．０５μｍ以上）、約０．５μｍ以下（例えば、約０．４μｍ以下、約０．３μｍ以下、約０．２μｍ以下、約０．１μｍ以下）、またはその両方である。
【００４４】
アノード２６０は、一般に、上述の導電性材料のうちの１つ以上など、導電性材料から形成される。一部の実施形態では、アノード２６０は導電性材料の組み合わせから形成される。
【００４５】
一般に、基板２７０は基板２２０と同一であってよい。一部の実施形態では、基板２７０は基板２２０と異なってよい。（例えば、異なる形状を有するか、あるいは異なる材料または不透明な材料から形成される）。
【００４６】
図９には、光電池４００の断面図を示す。光電池４００は、基板２１０とホールキャリア層２３０との間の接着層４１０を備える。
一般に、接着層４１０には、メッシュカソード２２０を定位置に保持することの可能な任意の材料を用いてよい。一般に、接着層４１０は、光電池４００に用いる厚さにて透明な材料から形成される。接着剤の例には、エポキシおよびウレタンが含まれる。接着層４１０に用いられてよい市販材料の例には、デュポン（ＤｕＰｏｎｔ）社のＢｙｎｅｌ（商標）接着剤およびスリーエム（３Ｍ）社の６１５接着剤が含まれる。一部の実施形態では、接着層４１０にはフッ素化接着剤が含まれてよい。一定の実施形態では、接着層４１０は導電性接着剤を含む。導電性接着剤は、例えば、上述の導電性ポリマー（例えば、ＰＥＤＯＴ）など、本質的に導電性のポリマーから形成されてよい。また、導電性接着剤は、１つ以上の導電性材料（例えば、導電性粒子）を含むポリマー（例えば、本質的に導電性でないポリマー）から形成されてもよい。一部の実施形態では、接着層４１０は、１つ以上の導電性材料を含む、本質的に導電性のポリマーを含有する。
【００４７】
一部の実施形態では、接着層４１０の厚さ（すなわち、基板２１０が接着層４１０と接触している表面に対しほぼ垂直な方向への接着層４１０の厚さ）は、メッシュカソード２２０の最大厚さ未満である。一部の実施形態では、接着層４１０の厚さは、メッシュカソード２２０の最大厚さの約９０％以下（例えば、約８０％以下、約７０％以下、約６０％以下、約５０％以下、約４０％以下、約３０％以下、約２０％以下）である。しかしながら、一定の実施形態では、接着層４１０の厚さはメッシュカソード２２０の最大厚さとほぼ同じであるか、またはメッシュカソード２２０の最大厚さより大きい。
【００４８】
一般に、メッシュカソードを備える光電池を所望の通りに製造することが可能である。
一部の実施形態では、光電池を次のように調製することが可能である。従来技術を用いて基板２７０上に電極２６０を形成し、電極２６０上にホールブロック層２５０を形成する（例えば、真空蒸着プロセスまたは溶液コーティングプロセスを用いて）。ホールブロック層２５０上に活性層２４０を形成する（例えば、スロットコーティング、スピンコーティングまたはグラビアコーティングなど、溶液コーティングプロセスを用いて）。活性層２４０上にホールキャリア層２３０を形成する（例えば、スロットコーティング、スピンコーティングまたはグラビアコーティングなど、溶液コーティングプロセスを用いて）。ホールキャリア層２３０にはメッシュカソード２２０を部分的に配置する（例えば、上述の圧着加工法によって）。次いで、従来法を用いて、メッシュカソード２２０およびホールキャリア層２３０の上に基板２１０を形成する。
【００４９】
一定の実施形態では、光電池を次のように調製することが可能である。従来技術を用いて基板２７０上に電極２６０を形成し、電極２６０上にホールブロック層２５０を形成する（例えば、真空蒸着プロセスまたは溶液コーティングプロセスを用いて）。ホールブロック層２５０上に活性層２４０を形成する（例えば、スロットコーティング、スピンコー
ティングまたはグラビアコーティングなど、溶液コーティングプロセスを用いて）。活性層２４０上にホールキャリア層２３０を形成する（例えば、スロットコーティング、スピンコーティングまたはグラビアコーティングなど、溶液コーティングプロセスを用いて）。従来技術を用いて、ホールキャリア層２３０上に接着層４１０を配置する。接着層４１０およびホールキャリア層２３０にメッシュカソード２２０を部分的に配置する（例えば、接着層４１０の表面の上にメッシュカソード２２０を配置し、メッシュカソード２２０をプレス加工することによって）。次いで、従来法を用いて、メッシュカソード２２０および接着層４１０の上に基板２１０を形成する。
【００５０】
上述のプロセスには、ホールキャリア層２３０にメッシュカソード２２０を部分的に配置する工程が含まれるが、一部の実施形態では、図に示した開放構造を備える電極を与えるように、キャリア層２３０または接着層４１０の表面の上にカソード材料を印刷することによって、メッシュカソード２２０を形成する。例えば、圧着加工、ディップコーティング、押出コーティング、スプレーコーティング、インクジェット印刷、スクリーン印刷およびグラビア印刷を用いて、メッシュカソード２２０を印刷することが可能である。加熱または放射（例えば、紫外線放射、可視光放射、赤外線放射、電子線放射など）により固化するペーストに、カソード材料を配置することも可能である。例えば、スクリーンを通じるメッシュパターンによってカソード材料を真空蒸着することも可能であり、蒸着後にフォトリソグラフィーによってパターンが形成されてもよい。
【００５１】
複数の光電池を電気的に接続し、光電システムを形成することが可能である。一例として、図１０には、光電池５２０を含むモジュール５１０を備える光電システム５００の概略図を示す。光電池５２０は電気的に直列に接続されており、システム５００は負荷へ電気的に接続されている。図１１には、光電池６２０を含むモジュール６１０を備える光電システム６００の概略図を示す。光電池６２０は電気的に並列に接続されており、システム６００は負荷へ電気的に接続されている。一部の実施形態では、光電システムにおける一部（例えば、全部）の光電池は、１つ以上の共通の基板を有してよい。一定の実施形態では、光電システムにおける一部の光電池は電気的に直列に接続されており、その光電システムの光電池のうちの一部は電気的に並列に接続されている。
【００５２】
一部の実施形態では、ロールツーロールプロセスまたはウェブプロセスなど連続的な製造プロセスを用いて、複数の光電池を含む光電システムを製造することが可能である。一部の実施形態では、連続的な製造プロセスは次の工程を含む。すなわち、進行する第１の基板上に１群の光電池部分を形成する工程と、第１の基板上の電池部分のうちの２つ以上の間に電気絶縁材料を配置する工程と、第１の基板上の２つ以上の光電池部分の間の電気絶縁材料にワイヤを埋め込む工程と、進行する第２の基板上に１群の光電池部分を形成する工程と、２つ以上の光電池がワイヤによって電気的に直列に接続されるように、第１および第２の基板ならびに光電池部分を組み合わせ、複数の光電池を形成する工程とである。一部の実施形態では、第１および第２の基板を連続的に進行させてもよく、定期的に進行させてもよく、あるいは不規則に進行させてもよい。
【００５３】
一部の実施形態では、上述の圧着加工法を用いて、ＤＳＳＣにおいて用いられる基板上の電極を印刷することが可能である。図１２は、ＤＳＳＣ  ７００の断面図である。ＤＳＳＣ  ７００は、基板７１０、電極７２０、触媒層７３０、電荷キャリア層７４０、光活性層７５０、電極７６０、基板７７０および外部負荷７８０を備える。ＤＳＳＣの例は、２００５年１２月１９日に出願の米国特許出願第１１／３１１，８０５号明細書および２００５年１１月９日に出願の米国特許出願公開第１１／２６９，９５６号明細書に説明されている。これらの内容を引用によって本明細書に援用する。
【００５４】
一部の実施形態では、上述の圧着加工法を用いて、タンデム型電池において用いられる
基板上に電極を印刷することが可能である。タンデム型光電池の例は、米国特許出願第１０／５５８，８７８号明細書、ならびに米国特許仮出願第６０／７９０，６０６号、第６０／７９２，６３５号、第６０／７９２，４８５号、第６０／７９３，４４２、第６０／７９５，１０３号および第６０／７９８，２５８号明細書に説明されている。これらの内容を引用によって本明細書に援用する。
【００５５】
一定の実施形態を開示したが、他の実施形態も可能である。
一例として、メッシュから形成されたカソードを開示したが、一部の実施形態ではメッシュアノードを用いることが可能である。これは例えば、アノードを透過する光を用いる場合、好適である。一定の実施形態では、メッシュカソードおよびメッシュアノードの両方が用いられる。これは例えば、カソードおよびアノードの両方を透過する光を用いる場合、好適である。
【００５６】
別の例として、一般に電池のカソード側を透過する光を用いる実施形態について説明したが、一定の実施形態では電池のアノード側を透過する光を用いる（例えば、メッシュアノードを用いる場合）。一部の実施形態では、電池のカソード側およびアノード側の両方を透過する光を用いる（メッシュカソードおよびメッシュアノードを用いる場合）。
【００５７】
別の例として、メッシュから形成されたカソードについて説明したが、一定の実施形態では、非メッシュカソードおよび非メッシュアノードの両方を用いる。
さらなる例として、導電性材料から形成されるものとして電極（例えば、メッシュ電極、非メッシュ電極）について説明したが、一部の実施形態では光電池が半導体材料から形成された１つ以上の電極（例えば、１つ以上のメッシュ電極、１つ以上の非メッシュ電極）を備えてもよい。半導体材料の例には、インジウムスズ酸化物、フッ素化スズ酸化物、スズ酸化物および亜鉛酸化物が含まれる。
【００５８】
さらなる例として、一部の実施形態では、メッシュ電極の開放領域（例えば、メッシュカソードの開放領域、メッシュアノードの開放領域、メッシュカソードの開放領域およびメッシュアノードの開放領域）に、１つ以上の半導体材料を配置することが可能である。半導体材料の例には、スズ酸化物、フッ素化スズ酸化物、スズ酸化物および亜鉛酸化物が含まれる。また、部分的に透明な半導体高分子など、他の半導体材料をメッシュ電極の開放領域に配置することも可能である。例えば、部分的に透明なポリマーは、光電池に用いる厚さにて、光電池の動作中に用いられる波長または波長範囲の入射光のうちの約６０％以上（例えば、約７０％以上、約７５％以上、約８０％以上、約８５％以上、約９０％以上、約９５％以上）を透過させるポリマーであってよい。典型的には、メッシュ電極の開放領域に配置される半導体材料は、光電池に用いられる厚さにて透明である。
【００５９】
別の例として、一定の実施形態では、一方または両方の基板に保護層が付着されてよい。例えば、汚染物質（例えば、塵埃、水分、酸素、化学物質）を光電池の中に入れないため、電池の耐久性を高めるため、またはその両方のために、保護層を用いることが可能である。一定の実施形態では、保護層はポリマー（例えば、フッ素化ポリマー）から形成されてよい。
【００６０】
さらなる例として、１つ以上のメッシュ電極を備える種類の光電池について説明したが、他の種類の光電池にも１つ以上のメッシュ電極（メッシュカソード、メッシュアノード、メッシュカソードおよびメッシュアノード）を用いることが可能である。そのような光電池の例には、アモルファスシリコン、カドミウムセレン化物、カドミウムテルル物、銅インジウム硫化物、および銅インジウムガリウム砒化物から形成される活性材料を含む光電池が含まれる。
【００６１】
さらなる例として、材料３０２，３０４は異なる材料から形成されるものとして説明したが、一部の実施形態では材料３０２，３０４は同じ材料から形成される。
別の例として、図８には中実領域２２２を異なる材料の上にコーティングされた１つの材料から形成されるものとして示したが、一部の実施形態では２より多くのコーティングされた材料（例えば、３つのコーティングされた材料、４つのコーティングされた材料、５つのコーティングされた材料、６つのコーティングされた材料）から中実領域２２２を形成することが可能である。
【００６２】
特許請求の範囲には他の実施形態が存在する。
【図面の簡単な説明】
【００６３】
【図１】平坦基板に光電モジュールを転写する熱圧着処理の概略図。
【図２】平坦基板に付着された光電モジュールの断面図。
【図３】湾曲基板に光電モジュールを転写する熱圧着処理の概略図。
【図４】湾曲基板に付着された湾曲光電モジュールの断面図。
【図５】有機光電池の断面図。
【図６】メッシュ電極の一実施形態の正面図。
【図７】図６のメッシュ電極の断面図。
【図８】メッシュ電極の一部分の断面図。
【図９】別の有機光電池の断面図。
【図１０】電気的に直列に接続された複数の光電池を含むシステムの概略図。
【図１１】電気的に並列に接続された複数の光電池を含むシステムの概略図。
【図１２】色素増感太陽電池の断面図。
【図１】
2009501448.tif 000003
【図２】
2009501448.tif 000004
【図３】
2009501448.tif 000005
【図４】
2009501448.tif 000006
【図５】
2009501448.tif 000007
【図６】
2009501448.tif 000008
【図７】
2009501448.tif 000009
【図８】
2009501448.tif 000010
【図９】
2009501448.tif 000011
【図１０】
2009501448.tif 000012
【図１１】
2009501448.tif 000013
【図１２】
2009501448.tif 000014
【国際調査報告】
2009501448.tif 000015